(57)【要約】  本発明は、ポリアミドを含む管楽器用のリードに関する。【選択図】なし【特許請求の範囲】
【請求項１】
ＰＡ  ａ、ＰＡ  ｂ．ｃ又はＰＡ  ｄ−Ｔあるいはそれらの混合物（ブレンド）の群のポリアミドを含む、リード楽器用のリードであって、
ａ≧１０、ｂ≧６、ｃ≧１０、ｄ≧９である、リード。
【請求項２】
ＩＳＯ  ６２に従って、０．１重量％〜２重量％、好ましくは０．７重量％〜０．８重量％の吸水率を有することを特徴とする、請求項１に記載のリード。
【請求項３】
ポリアミドが、ＰＡ  ６．１２、ＰＡ  ６．１０、ＰＡ  ６．１１、ＰＡ  １０、ＰＡ  １２、ＰＡ  １１、ＰＡ  ９−Ｔ、ＰＡ  １０．１０、ＰＡ  １１、ＰＡ  １２．１２からなる群から選択されることを特徴とする、請求項１又は請求項２に記載のリード。
【請求項４】
ポリアミドが、ＰＡ  ６．１２、ＰＡ  ６．１０、ＰＡ  ６．１１からなる群から選択されることを特徴とする、請求項３に記載のリード。
【請求項５】
添加剤を特徴とする、請求項１から４のいずれかに記載のリード。
【請求項６】
２２〜４０重量％の添加剤を特徴とする、請求項５に記載のリード。
【請求項７】
添加剤が、ガラス繊維を含むことを特徴とする、請求項５又は請求項６に記載のリード。
【請求項８】
ポリアミド及びガラス繊維のみから構成されることを特徴とする、請求項１から７のいずれかに記載のリード。
【請求項９】
ガラス繊維の割合が４０重量％までであり、その残りがポリアミドであり、ガラス繊維の割合が好ましくは２２から４０重量％の間であり、その残りがポリアミドであることを特徴とする、請求項８に記載のリード。
【請求項１０】
シングルリード又はダブルリードであることを特徴とする、請求項１から９のいずれかに記載のリード。
【請求項１１】
請求項１から１０のいずれかに記載のリードを含む、管楽器用のマウスピース。
【請求項１２】
請求項１から１０のいずれかに記載のリード又は請求項１１に記載のマウスピースを含む、管楽器。
【請求項１３】
管楽器用のリードのための、請求項１に記載のポリアミドの使用。
【発明の詳細な説明】
【技術分野】
【０００１】
本発明は管楽器用のリードに関する。さらに、本発明はそのようなリードを含む管楽器用のマウスピースに関する。さらに、本発明はリードを含む管楽器に関する。最後に、本発明は管楽器用のリードのためのポリアミドの使用に関する。
【背景技術】
【０００２】
リード楽器の群内では、いわゆるリードが音を出すために使用される。それにより、リードは管楽器のマウスピースの振動部分を構成する。一般的に、リードは木材、野生のケーン〔cane〕、又は葦〔common reed〕（ジャイアントリード又はアルンド・ドナックス〔arundo donax〕とも呼ばれる）から作られ、他の天然材料又はプラスチック材料からはあまり作られない。
【０００３】
ピッチング・タン〔pitching tongue〕であるシングル・リード（シングル・リード又は単に「リード」）と、カウンター・ピッチング・タン〔counter-pitching tongue〕であるダブル・リード（ダブルリード、「チューブ」）は区別される。
【０００４】
クラリネットは、リード楽器の重要な代表である。クラリネットにおいては、リード及びそれが取り付けられたマウスピースが振動発生器を形成する。クラリネットとは別に、サックスもシングルリードを有する。ダブルリードは、例えば、オーボエやファゴットに使用される。
【０００５】
リードは消耗品であり、かなり複雑に準備しなければならず、限られた期間でのみ使用され得る。さらに、リードの状態は急速に変化し、楽器の音にすぐに影響を与える可能性がある。リードは、演奏されたり温度が変化したりすると変化する可能性があり、経年変化の影響を受けて、リードが「柔らかく」なり、もはや使用できなくなるまで亀裂や膨れが発生する。
【０００６】
葦から作られたリードは、収穫後、硬化させるために少なくとも２年間保存する必要がある。続いて、個々の楽器の寸法とサイズに応じて、長方形の平らな部品をそこから切り取り、適切な形状に研磨する。
【０００７】
例えば、クラリネットの場合、底面の部分が機械加工され、完全に平坦になるまで研磨される。上面では、端部で０．０８ｍｍに平坦化され、約１／１０００ｍｍの許容値は非常に低い。リードには一定の剛性を持つ必要があり、弾性がある必要があり、及び対称的な振動特性を持つ必要がある。しかしながら、天然物は成長や環境の影響により変動しやすく、個々のリード間には差異が存在する。さらに、新しいリードは、楽器や楽器のユーザーに応じた演奏について調整する必要があるが、これは、大きな労力及び使用期間の制限にしばしば関連付けられる。リードは、一定の環境の湿度及び／又は温度にリードを維持するために、部分的に空調ボックスに保管される。
【０００８】
自然に生育するリードに起因する問題を軽減するために、リードの出発材料としてプラスチックを使用することが試みられた。プラスチックは、恒久的に一定の応答挙動を示し、経年変化はより緩やかであるはずである。例えば、ポリメチルメタクリレート（ＰＭＭＡ）を出発材料として使用した多くの試験は、ＰＭＭＡの振動特性の低さのために失敗した。振動特性を改善するために、例えば、合成樹脂を含む炭素繊維（炭素繊維強化プラスチック）から作られた複合材料（ファイバーリード及びビブラセル）が試験された。これらの複合材料の加工性は良いものの、それから作られたリードは、プロの演奏家にとって、振動挙動が剛直すぎるとされる。さらに、一部で炭素繊維強化プラスチックが批判的に見なされているため、これらの材料の食品安全性はかなり不明確である。
【０００９】
ＰＭＭＡの代替として、例えばＬｅｇｅｒｅ  Ｒｅｅｄｓ  Ｌｔｄ．  Ｃａｎａｄａによって、リードの材料としてポリプロピレンも使用されている。しかしながら、ポリプロピレンは、その高い表面張力のためにダイヤモンド工具を使用してのみ機械加工することができ、耐水性であり、その結果、特にフォルテにおいて、鋭い明るい音をもたらす。竹粉〔ground bamboo dust〕を充填材としてポリプロピレン（フォレストーンジャパン株式会社）に配合しても、材料の音響特性は顕著には改善されていない。このため、プロの演奏家はプラスチック製リードから離れている。
【００１０】
ＤＥ  ８９  ０４  ９６８  Ｕ１は、内部強化又は外部強化プラスチック（例えば、繊維によって）で作られたリードを記載している。特に、ポリマーを延伸することによって得られるプラスチックは、材料特性及び音響特性を改善するためのものである。
【発明の概要】
【発明が解決しようとする課題】
【００１１】
シングルリード楽器（クラリネットやサックスなど）やダブルリード楽器の特有の音や演奏特性にとって、リードウッドの成長、繊維（キシレン）、個々の特有の形状、バランスのとれた振動特性、硬さ及び弾力性、並びにリード・タン〔reed tongue〕の湿度バランスがかなり決定的である。しかしながら、先行技術は、これまでこの問題を解決することができなかった。
【課題を解決するための手段】
【００１２】
したがって、本発明の目的は、一定の音質を有する葦のような音響特性を有するリードを提供することである。
【００１３】
この課題は、
ＰＡ  ａ、ＰＡ  ｂ．ｃ若しくはＰＡ  ｄ−Ｔ、又はそれらの混合物（ブレンド）の群のポリアミドを含むリードによって解決され、
ここで、ａ≧１０、ｂ≧６、ｃ≧１０、ｄ≧９である。
【００１４】
ポリアミドに共通する命名法において、ポリアミドはＡＢポリマーとＡＡ／ＢＢポリマーに区別される。ＡＢポリマーは、以下の基本構造：
−［ＮＨ−（ＣＨ２）ｘ−ＣＯ］ｎ−
を有するものを含む。
【００１５】
ｘ＝５の場合、繰り返し単位が６個の炭素原子を持つため、ＰＡ  ６と呼ぶ。ｘ＝９の場合、ＰＡ  １０と呼び、ｘ＝１１の場合、ＰＡ  １２と呼ぶ。上記の説明において、ａ＝１０の場合にはＰＡ  １０を持つ。
【００１６】
ＡＡ／ＢＢポリマーには、基本構造
−［ＮＨ−（ＣＨ２）ｘ−ＮＨ−ＣＯ−（ＣＨ２）ｙ−ＣＯ］ｎ−
を持つものが含まれる。
【００１７】
ｘ＝６及びｙ＝８の場合、最初の繰り返し単位は６個の炭素原子を持ち、２番目の繰り返し単位は１０個の炭素原子を持っているため、ＰＡ  ６．１０と呼ぶ。
【００１８】
ＡＡ／ＢＢポリマーには、−（ＣＨ２）ｙ−単位がテレフタレート（Ｔ）に置き換わったものもある。したがって、ＰＡ  ９−Ｔの場合は、後のテレフタレートを有する−（ＣＨ２）９−を意味する。
【００１９】
上述のポリアミドの例は以下の通りである：
ＰＡ  ６．１２、ＰＡ  ６．１０、ＰＡ  ６．１１、ＰＡ  １０、ＰＡ  １２、ＰＡ  １１、ＰＡ  ９−Ｔ、ＰＡ  １０．１０、ＰＡ  １１、ＰＡ  １２．１２。
【００２０】
特に適切なポリアミドは、ＰＡ  ６．１２、ＰＡ  ６．１０、ＰＡ  ６．１１、ＰＡ  １０又はＰＡ  １２、特にＰＡ  ６．１２、ＰＡ  ６．１０及びＰＡ  ６．１１である。
【００２１】
さまざまな材料の分析中に、驚くべきことに、特殊なポリアミドのみが葦の音響特性に対応する望ましい音響特性を持っていることが示された。このようなリードは、特にプロの演奏家にも適している。
【００２２】
ポリアミドの含有量は、好ましくは少なくとも２５重量％、特に好ましくは少なくとも５０重量％、最も好ましくは少なくとも６０重量％である。一実施形態では、リードは上述のタイプのポリアミドで構成される。
【００２３】
特に好ましくは、リードは、ＩＳＯ  ６２：１９９９により０．１％〜２％、好ましくは０．７％〜０．８％の吸水率を有するという規定がなされている。ポリアミドは、ポリマーの構成に依存して、吸水率に関して異なる特性を持っている。一般的なポリアミドＰＡ  ６、ＰＡ  ６．４及びＰＡ  ６．６は、例えば８％までの水を吸収する可能性があり、そのため、ＰＡ  ６、ＰＡ  ６．４又はＰＡ  ６．６で作られたリードは、長時間演奏すると音の変化をもたらし、したがって、適切ではない。
【００２４】
適切なポリアミドは、例えば、ＰＡ  ６．１２、ＰＡ  ６．１０、ＰＡ  ６．１１、ＰＡ  １０、又はＰＡ  １２であるが、これらのポリアミドは、吸湿により最大１％の重量の変化が可能であるという特性がある。
【００２５】
リードが添加剤を有することがさらに提供され得る。これらは特に、リードの機械的補強（補強材）の役割を果たす。例えば、ガラス繊維を添加してもよい。添加剤の最大比率は、リード全体に基づいて４０重量％である。非常に良い剛性でバランスのとれた音響を提供するために、２２〜４０重量％が最適であることがわかっている。添加剤はまた、湿度バランスを調節するのに役立ち得る。添加剤は、好ましくはガラス繊維である。ダイカストで使用されるガラス繊維の長さは０．１ｍｍと５ｍｍの間で、ダイカスト用のグラニュールに存在する。４０重量％まで、好ましくは２２〜４０重量％の含有量を有するそのようなガラス繊維が特に適切である。
【００２６】
好ましい例示的な実施形態において、リードは、上述のタイプのポリアミド及びガラス繊維で構成され、ガラス繊維の割合は４０重量％までであり、残りはポリアミドである。特に好ましくは、ガラス繊維の割合は２２〜４０重量％であり、残りはポリアミドである。好ましくは、ポリアミドは、ＰＡ  ６．１２、ＰＡ  ６．１０、ＰＡ  ６．１１、ＰＡ  １０、ＰＡ  １２、ＰＡ  １１、ＰＡ  ９−Ｔ、ＰＡ  １０．１０、ＰＡ  １１、ＰＡ  １２．１２からなる群、特に好ましくは、ＰＡ  ６．１２、ＰＡ  ６．１０、ＰＡ  ６．１１からなる群、及びそれらのブレンドから選択される。
【００２７】
本発明の範囲内では、リードは、シングルリード及びダブルリードとして理解される。
【００２８】
シングルリードとは、チューブ全体ではなく、適切なマウスピースに取り付けられたチューブの平らな部分が使用されることを意味する。チューブに吹き込むと振動が発生する。それとは対照的に、オーボエとファゴットはダブルリードである。ダブルリードでは、チューブ全体を使用し、長手方向に切断し、その後、共にプレスする。その後、両端のみにおいて、クラリネットリードと同様に、２つの端が平坦化される。したがって、マウスピースを備えたクラリネットリードのカウンターピースが開発されている。このダブルリードは完全な音響発生器であり、楽器は単なる共鳴器である。ダブルリードの加工は、シングルリードの加工よりもかなり複雑であり、そのため、工業生産はかなり高価である。
【００２９】
本発明は、管楽器用の上記のリードとは別に、そのようなリードを含む管楽器用のマウスピースにも関する。
【００３０】
さらに、本発明は、そのようなリード又はそのようなリードを有するマウスピースをそれぞれ含む管楽器に関する。
【００３１】
最後に、本発明は、管楽器用のリードのためのポリアミドの使用に関する。ポリアミドは、好ましくは、ＩＳＯ  ６６に従って、０．１〜２重量％、好ましくは０．７〜０．８重量％の吸湿性を有する。
【００３２】
リードの製造は、例えば、ダイカストを使用して、任意選択で添加剤を含むポリアミドのペレットを押出機で可塑化し、続いて、本質的に完成したリードに対応するダイに注入することにより実現できる。必要に応じて、完成したリードへの研磨が続いて行われる。代替として、製造は、フィルム押出を使用して、任意選択で添加剤を含むポリアミドのペレットが押出機で可塑化され、続いて、それぞれフィルム又はプレートが生成されるようにフラットノズルを介して排出されることにより、実現することができる。フィルム又はプレートからブランクが切り取られ、その後、完成したリードに研磨される。
【００３３】
他のプラスチックとは対照的に、本発明によるプラスチックは、手動で後処理することができる。それらは研磨され、削られてもよく、これはプラスチック製の市販のリードではこれまで不可能であった。これは、演奏家が自らの必要性に従ってリードを調整したい場合に有利である。特に、竹粉を充填剤として使用するか（フォレストーンジャパン株式会社）、使用しない（Ｌｅｇｅｒｅ  Ｒｅｅｄｓ  Ｌｔｄ，  Ｃａｎａｄａ）ポリプロピレン製のリードでは、そのような後処理は、およそ不可能である。
【００３４】
分析に成功したプラスチック材料は、ＰＡ  ６．１２、ＰＡ  ６．１０、ＰＡ  ６．１１、ＰＡ  １０又はＰＡ  １２で構成され、それぞれガラス繊維添加剤が含まれる場合と含まれない場合がある。
【図面の簡単な説明】
【００３５】
【図１】図１ａ及び１ｂは、ＰＡ  ６．６から作られたリードの吸水率データを示す図である。
【図２】図２ａ及び２ｂは、ＰＡ  ６．１２から作られたリードの吸水率データを示す図である。
【発明を実施するための形態】
【００３６】
ポリアミド製のリードの吸水率を図１ａから２ｂに示す。図１ａ及び１ｂは、ガラス繊維添加剤を含むＰＡ  ６．６から作られたリードを示し、図２ａ及び２ｂは、ガラス繊維を含むＰＡ  ６．１２から作られたリードを示している。それぞれの上部の図（それぞれ図１ａ又は２ａ）には、８０℃での条件が示され、吸収された水分の割合が、短時間後にすでに一定になっていることがわかる。
【００３７】
下のそれぞれの図（それぞれ図１ｂ又は２ｂ）には、４０℃の条件での吸水率が示され、これは、演奏家の口内のリードの環境にほぼ対応している。ここでも、短期的にはより高い吸水率が実現されるが、最終的には一定に保たれる。
【００３８】
ガラス繊維添加剤を含むＰＡ  ６．６の場合、８０℃での最大吸水率は２．８２重量％までであった。しかしながら、ガラス繊維添加剤を含むＰＡ  ６．１２の場合は、８０℃での吸水率は最大で０．７０重量％であった。
【００３９】
このため、演奏家は木製のリードと同様にこれらの製品を研磨して処理することができ、演奏家がそれを演奏家の口に入れるとすぐに、木製のリードと同様に、それらは特定の湿度比率で吸収し、短い演奏チューニングの後には一定となる。同様に、この条件は、条件付けによって事前シミュレーションされ得る。低吸湿性は、振動の際に材料に弾力性を持たせ、木製のリードの通常の挙動に最も近くなるため、高音質に決定的である。
【００４０】
ＰＡ  ６．１２の場合、重量の増加は０．０５重量％と０．７０重量％の間である。したがって、この材料はＰＡ  ６．６と比較してより安定であり、より一定の比率となる。ＰＡ  ６．１２のデータと同等のＰＡ  ６．１０、ＰＡ  ６．１１、ＰＡ  １０、又はＰＡ  １２のデータは示していない。
【図１】
2021500466.tif 000002
【図２】
2021500466.tif 000003
【国際調査報告】
2021500466.tif 000004
2021500466.tif 000005
2021500466.tif 000006
2021500466.tif 000007
2021500466.tif 000008